МАТЕРИАЛ НА ОСНОВЕ КРЕМНИЕВОГО ЗОЛЯ ДЛЯ ИЗГОТОВЛЕНИЯ БИОЛОГИЧЕСКИ РАСЩЕПЛЯЮЩИХСЯ И/ИЛИ РАССАСЫВАЮЩИХСЯ СИЛИКАГЕЛЕВЫХ МАТЕРИАЛОВ, ИХ ИЗГОТОВЛЕНИЕ И ПРИМЕНЕНИЕ

1. Материал на основе кремниевого золя, который может быть изготовлен тем, что:
a) при необходимости в присутствии водорастворимого растворителя в течение, по меньшей мере, 16 часов при температуре от 0 до 80°С и начальном показателе рН от 0 до ≤7 осуществляют кислотно катализируемую реакцию гидролитической конденсации одного или нескольких соединений кремния формулы (I)
в которой остатки X, одинаковые или разные, означают гидрокси, водород, галоген, амино, алкокси, ацилокси, алкилкарбонил и/или алкоксикарбонил и являются производными алкильных остатков, представляющих собой, при необходимости, замещенные неразветвленные, разветвленные или циклические остатки с 1-20 атомами углерода, предпочтительно с 1-10 атомами углерода, которые могут быть прерваны атомами кислорода или серы или аминогруппами,
-1
b) путем последующего упаривания формируют однофазный раствор, вязкость которого, измеренная при скорости сдвига 10 с и температуре 4°С, составляет от 0,5 до 2 Па·с,
c) полученный раствор затем охлаждают и
d) подвергают кинетически контролируемому созреванию, в результате которого образуется гомогенный однофазный золь.
2. Материал на основе кремниевого золя по п.1, отличающийся тем, что для кислотного катализа используют азотнокислую воду в молярном отношении от 1:1,7 до 1:1,9, предпочтительно от 1:1,7 до 1:1,8, причем гидролитическую конденсацию осуществляют, по меньшей мере, в течение 16 часов, предпочтительно в течение 18 часов, при температуре от 20 до 60°С, особенно предпочтительно при комнатной температуре (от 20 до 25°С).
3. Материал на основе кремниевого золя по п.1, отличающийся тем, что гидролитическую конденсацию на стадии а) осуществляют при температуре от 20 до 60°С, предпочтительно при температуре от 20 до 50°С, особенно предпочтительно при комнатной температуре (от 20 до 25°С) в течение промежутка времени, по меньшей мере, от 16 часов до 4 недель, предпочтительно от 18 часов до 4 недель, особенно предпочтительно от 24 часов до 18 дней, еще более предпочтительно от 3 до 8 дней.
4. Материал на основе кремниевого золя по п.1, отличающийся тем, что стадию b) реализуют в закрытой аппаратуре при реакционной температуре примерно от 30 до 90°С.
5. Материал на основе кремниевого золя по п.1, отличающийся тем, что раствор на стадии c) охлаждают до температуры от 2 до 4°С, предпочтительно до 4°С.
6. Материал на основе кремниевого золя по п.1, отличающийся тем, что созревание на стадии d) осуществляют при температуре от 2 до 4°С, предпочтительно при 4°С.
-1
-1
7. Материал на основе кремниевого золя по п.1, отличающийся тем, что созревание на стадии d) осуществляют до тех пор, пока вязкость золя при скорости сдвига 10 с и температуре 4°С не составит от 30 до 100 Па·с, а коэффициент потерь при температуре 4°С, скорости сдвига 10 с и деформации 1% не составит от 2 до 5.
8. Материал на основе кремниевого золя по одному из пп.1-7, отличающийся тем, что используемым на стадии a) соединением кремния является тетраэтоксисилан.
9. Применение материала на основе кремниевого золя по одному из пп.1-8 для изготовления биологически расщепляющихся и/или биологически рассасывающихся силикагелевых материалов.
10. Применение материала на основе кремниевого золя по одному из пп.1-8 в медицине и/или медицинской технике, прежде всего для лечения и/или заживления ран, в качестве прядильного материала для изготовления биологически расщепляющихся и/или биологически рассасывающихся волокон и нетканых материалов.
11. Применение материала на основе кремниевого золя по одному из пп.1-8 в качестве материла для изготовления биологически рассасывающегося(-ихся) и/или биологически активного(-ых) порошка(-ов), монолита(-ов) и/или покрытия(-й).
12. Биологически рассасывающийся(-еся) и/или биологически активный(-е) порошок(-и), монолит(-ы) и/или покрытие(-я), отличающиеся тем, что их изготавливают при помощи, по меньшей мере, одной дополнительной стадии, исходя из материала на основе кремниевого золя по одному из пп.1-8.
13. Биологически расщепляющийся и/или биологически рассасывающийся волокнистый материал, отличающийся тем, что материал на основе кремниевого золя по одному из пп.1-8 перерабатывают в соответствии с технологией прядения.
14. Биологически расщепляющийся и/или биологически рассасывающийся волокнистый материал по п.13, отличающийся тем, что под ним подразумевают волокна, филаментные нити, нетканые материалы и/или ткани.
15. Способ изготовления материала на основе кремниевого золя, по меньшей мере, 70% которого в пересчете на совокупную реакционную смесь пригодно для прядения, путем
a) по меньшей мере 16-часовой гидролитической конденсации одного или нескольких соединений кремния формулы (I)
в которой остатки X, одинаковые или разные, означают гидрокси, водород, галоген, амино, алкокси, ацилокси, алкилкарбонил и/или алкоксикарбонил и являются производными алкильных остатков, представляющих собой, при необходимости, замещенные неразветвленные, разветвленные или циклические остатки с 1-20 атомами углерода, предпочтительно с 1-10 атомами углерода, которые могут быть прерваны атомами кислорода или серы или аминогруппами,
b) упаривания с целью формирования однофазного раствора, которое предпочтительно реализуют при одновременном осторожном перемешивании реакционной системы,
c) охлаждения однофазного раствора и
d) кинетически контролируемого созревания с целью формирования материала на основе кремниевого золя.
16. Способ размножения клеток in-vitro, причем волокнистая матрица из волокон по одному из пп.13 и/или 14 выполняет функцию опорного материала для клеток и/или направляющей структуры для образуемой клетками внеклеточной матрицы.
17. Клеточный комплекс, ткань и/или орган, которые могут быть изготовлены способом по п.16.
18. Клеточный комплекс, ткань и/или орган с волокнистой матрицей из поликремниевой кислоты, причем биологически расщепляющаяся и/или биологически рассасывающаяся волокнистая матрица по истечении четырех недель с момента первоначального, выполненного in-vitro заселения клетками, по меньшей мере, на 60% идентична исходной двухмерной или трехмерной форме волокнистой матрицы.